(57)【要約】【課題】  表面の汚れを容易に拭き取ることができて清潔に使用することができ、しかも十分なクッション性を有し、さらに安価であって使い捨ても可能なフロアマットを提供できるようにする。【解決手段】  密度が０．０１〜０．５０ｇ／ｃｍ3の不織布よりなるクッションベース層２の上面に、絵や文字等の図柄や地色の印刷インキよりなる印刷層４と、この印刷層の上面に透光性を有するニスよりなるカバーコート層５を備える構成のものとした。【選択図】  図２
2005168637.tif 000002
【特許請求の範囲】
【請求項１】
密度が０．０１〜０．５０ｇ／ｃｍ3の不織布よりなるクッションベース層の上面に、絵や文字等の図柄や地色の印刷インキよりなる印刷層と、この印刷層の上面に透光性を有するニスよりなるカバーコート層を備えてなるフロアマット。
【請求項２】
前記クッションベース層の下面に、可撓性を有する素材よりなる防滑層を設けてなる請求項１に記載のフロアマット。
【請求項３】
前記防滑層は、可撓性シートの下面に防滑性を有する合成樹脂材をラミネートしたもので構成してなる請求項２に記載のフロアマット。
【請求項４】
前記クッションベース層と印刷層との間に、ニスよりなるアンダーコート層を介在せしめてなる請求項１に記載のフロアマット。
【請求項５】
前記カバーコート層を、難燃性ニスで構成してなる請求項１に記載のフロアマット。
【請求項６】
前記クッションベース層は、化学繊維と植物パルプ繊維とよりなる不織布で構成され、フロアマットの総重量に占める不織布中の植物パルプ繊維の重量を５０％より大なるもので構成してなる請求項１に記載のフロアマット。
【請求項７】
前記植物パルプ繊維を、繊維表面に二酸化チタンを主材とする光触媒を固定せしめたもので構成してなる請求項６に記載のフロアマット。
【発明の詳細な説明】
【技術分野】
【０００１】
本発明はトイレマットやキッチンマットあるいは玄関マットやカーペット等の家庭内で主に床面に敷いて使用されるフロアマットに関する。
【背景技術】
【０００２】
トイレや台所等の屋内の床面に敷いて使用されるフロアマットには、従来から各種の繊維よりなる織物製のものが一般的に使用されている。
【０００３】
上述した従来品の敷物の構成はいずれも技術文献を示すまでもなく周知であるが、織物製のフロアマットは汚れた場合の洗濯に手間が掛かり、かといって簡単に使い捨てできるほど安価なものではない。
【０００４】
また、織物以外にも複数枚の不織布を易剥離性の粘着層を介して積層して台所やトイレ等の床面に粘着層によって貼り付け、表面の不織布が汚れたら剥離して処分する使い捨てタイプの汚れ取りマット積層体が提案されている（特許文献１参照）。
【０００５】
しかしながら、フロアマットは人が上に乗って使用するので、使用者の足裏と不織布を構成する繊維との摩擦により、繊維が離脱したり、めくれ上がって毛玉ができたりして体裁がよくないという問題がある。
【０００６】
また、不織布は表面に汚れが付着すると汚れが不織布の繊維内に入り込むので、掃除が困難であり、表面の汚れを無理に除去しようとすると、上述の場合と同様に繊維が離脱したり、毛玉ができたりしてしまう。
【０００７】
さらに、使用の経過とともに上層側の不織布から順に剥離するので、マット全体の厚さは徐々に小となってクッション性が低下するという問題もある。
【特許文献１】特開２００２−２３８７２９号公報（第２−３頁、図１）
【発明の開示】
【発明が解決しようとする課題】
【０００８】
本発明は、表面の汚れを容易に拭き取ることができて清潔に使用することができ、しかも十分なクッション性を有し、さらに安価であって使い捨ても可能なフロアマットを提供できるようにすることを課題としている。
【課題を解決するための手段】
【０００９】
上記目的を達成するために、本発明の請求項１に係るフロアマットは、密度が０．０１〜０．５０ｇ／ｃｍ3の不織布よりなるクッションベース層の上面に、絵や文字等の図柄や地色の印刷インキよりなる印刷層と、この印刷層の上面に透光性を有するニスよりなるカバーコート層を備える構成のものとしてある。
【００１０】
本発明の請求項２に係るフロアマットは、前記クッションベース層の下面に、可撓性を有する素材よりなる防滑層を設けた構成のものとしてある。
【００１１】
本発明の請求項３に係るクッションシートは、前記防滑層を、可撓性シートの下面に防滑性を有する合成樹脂材をラミネートしたもので構成したものとしてある。
【００１２】
本発明の請求項４に係るフロアマットは、前記クッションベース層と印刷層との間に、ニスよりなるアンダーコート層を介在せしめた構成のものとしてある。
【００１３】
本発明の請求項５に係るフロアマットは、前記カバーコート層を、難燃性ニスで構成したものとしてある。
【００１４】
本発明の請求項６に係るフロアマットは、前記クッションベース層が、化学繊維と植物パルプ繊維とよりなる不織布で構成され、フロアマットの総重量に占める不織布中の植物パルプ繊維の重量を５０％より大なるもので構成したものとしてある。
【００１５】
本発明の請求項７に係るフロアマットは、前記植物パルプ繊維を、繊維表面に二酸化チタンを主材とする光触媒を固定せしめたもので構成したものとしてある。
【実施例】
【００１６】
以下、本発明に係るフロアマットの実施例を添付図面に示す具体例に基づいて説明する。
フロアマット１は、クッションベース層２の上面にアンダーコート層３を備え、さらにこのアンダーコート層３の上面に印刷層４が形成され、さらに印刷層の上面にカバーコート層５を備えるものとしてある。
【００１７】
また、クッションベース層２の下面には、防滑層６を設けてあり、クッションシート１を例えばトイレや台所等の床面に敷いた際にフロアマットが滑るような危険を防止している。
【００１８】
しかして、前記クッションベース層２は不織布で構成してあって、この不織布は化学繊維と植物パルプ繊維よりなり、植物パルプ繊維の構成割合がフロアマットの総重量の５０％より大なる重量となるものとしてあって、古紙として再利用したり、あるいは紙そのものと同様に可燃ごみとしても廃棄したりすることができるようにしてある。
なお、上記植物パルプ繊維の不織布中における構成割合は、６０〜８０重量％、例えば７０重量％とするのが好適である。
【００１９】
また、植物パルプ繊維には二酸化チタンを主材とする光触媒を固定したものを使用し、雑菌が付着しても光触媒の作用によってフロアマットが常に清潔に保たれ、脱臭作用も得られるようにしてある。
【００２０】
また前記化学繊維は、例えばポリプロピレン樹脂製の芯材まわりをポリエチレン樹脂で被覆した複合繊維や、あるいはポリエチレンテレフタレート樹脂製の芯材のまわりをポリエチレン樹脂で被覆した複合繊維よりなるもので構成してあり、いずれの複合繊維の場合も例えば芯材と被覆材との重量比が１：１となるものとして、芯材による適度の形状安定性と、被覆材のポリエチレンの熱融着性によって繊維どうしが充分に絡合するように構成してある。
【００２１】
そして、不織布の密度は使用の態様によって適宜選択するが、０．０１〜０．５０ｇ/cｍ3とし、密度が０．０１ｇ/cｍ3未満であると安定性を確保することができなくなるとともに後述する印刷層４における印刷インキの載りが悪くなって装飾性に乏しいものとなってしまい、また密度が０．５０ｇ/cｍ3より大であるとクッション性が乏しくなって使用感がごわごわした快適でないものとなる。
【００２２】
また、クッションベース層２全体の厚さとしてはクッションシートの用途にもよるが２〜４０ｍｍとすると充分なクッション性と安定性を両立せしめることができ、厚さが２ｍｍ未満であるとクッション性が不充分となり、４０ｍｍを超えるとクッションベースとしての安定性に欠ける。
【００２３】
しかして、クッションベース層２上面のアンダーコート層３は印刷層４の印刷性を向上せしめるための構成としてあって、クッションベース層上面にニスを塗布することによって構成し、上記ニスには例えばウレタン２液タイプの難燃性のものを使用し、このように構成したアンダーコート層３の上面に、印刷インキを用いて絵や文字等の図柄印刷や地色等の印刷層４を設けてある。
【００２４】
なお、印刷図柄には従来からある織物製の図柄を模した印刷や、各種キャラクターの絵、あるいは広告用の図柄と文字のデザイン等の自由な図柄を使用目的に応じて印刷することができ、印刷方法も表面を平滑処理するので、自由に選択することができ、例えばグラビア印刷やフレキソ印刷あるいはオフセットグラビア印刷が実用上の印刷方法として好適である。
【００２５】
前記カバーコート層５は印刷層４を保護するためのものとしてあり、上述したアンダーコート層３を構成するニスと同じ材料の例えばウレタン２液タイプのものを使用することができるが、印刷層４の色や図柄が表面に現れるようにするため、透光性を有するものとする。
【００２６】
そして、このカバーコート層５を難燃性のニスで構成することによって、火気を使用する台所用のマットとして用いた場合の安全性が向上する。
【００２７】
また、カバーコート層５をニスで構成してあるので、マット上に汚れが落ちても、汚れがクッションベース層２の不織布繊維内に入り込むことはなく、例えば濡れ雑巾で拭うだけで容易かつ確実に汚れを除去することができて清潔に使用することができ、しかも印刷層３の印刷が鮮やかな状態を長期間維持できる。
【００２８】
前記防滑層６は、例えば表面摩擦抵抗値の大なる合成樹脂材のラミネート層よりなり、ラミネート層を構成する合成樹脂材としては例えばエチレンおよび酢酸ビニル、アクリル樹脂の共重合体よりなるものを使用する。このようなエチレンおよび酢酸ビニル、アクリル系樹脂の共重合体よりなる合成樹脂材は低密度で層厚が小であっても充分な防滑効果を得ることができ、ラミネート層が低密度で薄いほど、フロアマット１全体としての柔軟性を損なわずに済むというメリットがあり、具体的にはラミネート層５ｂの密度を０．９ｇ/ｃｍ3以下、厚さを１２μｍ以下とすることができて、充分な柔軟性が得られる。
【００２９】
なお、上記防滑層６を構成する合成樹脂材はエチレンおよび酢酸ビニル、アクリル系樹脂の共重合体に限定されるものではなく、エチレン、酢酸ビニル、アクリル系樹脂のうちの任意の組合わせのものを使用することもできるし、ポリエチレン等の単一素材のものを使用することもできる。
【００３０】
上述した実施例においては、クッションベース層２と印刷層４との間にアンダーコート層３を設けてあるが、クッションベース層２を比較的密度の高いもので構成する場合や、複雑な印刷やさほど鮮明な印刷が不要である場合には、このアンダーコート層を設けない場合もある。
【００３１】
なお、上述した本発明のフロアマットは、トイレマット、台所マット、玄関マット、バスマット、カーペット等の屋内の床面に敷いて使用するものとしてあるが、枕カバー等の寝具類、ソファカバーや椅子用の座布団等の家具用カバーやクッション、自動車のシート用カバーや車内装飾用品カバー等の自動車用品、レジャーシートや屋外でのスポーツ観戦等に使用される座布団タイプのクッション等の行楽用品やその他のものにも好適に使用することができる。
【００３２】
本発明に係る敷物用フロアマットは、クッションベース層に密度が０．０１〜０．５０ｇ／ｃｍ3の不織布を用いるので、マットのクッション性が十分に得られ、かつ上面への印刷を鮮明に行なうことができる。
【００３３】
また、印刷層の上面をカバーコート層によって覆ってあるので、表面に汚れが付着しても容易かつ確実に拭き取ることができ、しかも清掃時や使用時における摩擦等の外力でクッションベース層を構成する不織布を傷めたり、あるいは印刷層の印刷を損ねてしまうようなおそれもなく、長期間に亘って使用することができる。
【００３４】
しかも、印刷層がカバーコート層によって保護されているので、フロアマットを洗濯しても印刷図柄が色褪せたり消えてしまったりというようなおそれはまずなく、汚れが付着しても洗濯して清潔に再利用ができる。しかもクッションベース層が不織布で構成されているので、不織布の保水性が織物に比して極めて小で脱水性が良好であり、洗濯後のフロアマットは軽くてフロアマットを干す作業も楽であり、しかも乾燥に係る時間も短くて済むというメリットもある。
【００３５】
さらに、クッションベース層を構成する不織布の繊維における植物性パルプ繊維の割合を５０重量％より大なるものとしてあるので、使用済みのフロアマットをそのまま古紙として再利用したり、あるいは紙と同様に可燃ごみとしてそのまま廃棄処分したりすることができる。
【００３６】
また、上記植物パルプ繊維に光触媒を固定したものでは、光触媒によって除菌作用や脱臭作用が得られ、常に清潔に使用することができる。
【００３７】
なお、化学繊維に光触媒を混練した合成樹脂よりなるものを使用することもできるが、光触媒の繊維表面に現れる割合が小となり、高価な光触媒の使用量が大となって不経済である。これに対し、植物パルプ繊維に光触媒を固定したものでは光触媒が全て繊維表面に現れ、光触媒の対費用効果の向上を期すことができる。
【００３８】
さらに、本発明のフロアマットは従来のトイレマットや台所マット等の織物製のものに比して格段に安価に製造することができて使い捨てのものとすることもでき、しかも織物とは違って自在に裁断することが可能であるので、面積の大なるフロアマットを製造した上で、使用目的に合わせた縦横寸法のものに裁断したり、縁部の形状を例えば波形状のような特殊な形状となるように打ち抜いたりという加工も行なうことができ、製品の多様化に容易に対応することができる。
また、使用者（消費者）がはさみやカッターで自由に裁断して使用することもできる。
【図面の簡単な説明】
【００３９】
【図１】本発明に係るフロアマットの実施例を示す一部破断斜視図。
【図２】本発明に係るフロアマットの実施例を拡大して示す縦断面図。
【符号の説明】
【００４０】
１  フロアマット
２  クッションベース層
３  アンダーコート層
４  印刷層
５  カバーコート層
６  防滑層
【図１】
2005168637.tif 000003
【図２】
2005168637.tif 000004